(57)【要約】【課題】  銅を挟む手法を採ることなく、置換スズメッキ法によりニッケル系素地上に直接にスズ皮膜を密着性良く形成する。【解決手段】  （Ｓ１）ニッケル系素地上に無電解銅メッキ浴を用いて銅皮膜を形成する工程と、（Ｓ２）銅皮膜上に置換スズメッキ浴を用いてスズ皮膜を形成する工程とからなる置換スズメッキ方法において、置換スズメッキ浴は可溶性第一スズ塩と酸又はその塩とイオウ系錯化剤とを含有し、工程（Ｓ１）で形成した銅皮膜の膜厚がＬ（Ｃｕ）であり、工程（Ｓ２）で形成しようとするスズ皮膜の膜厚がＬ（Ｓｎ）である場合、Ｌ（Ｃｕ）×１.１≦Ｌ（Ｓｎ）を満たすようにスズ皮膜の形成条件を設定することにより、ニッケル系素地上に銅皮膜に代わってスズ皮膜を直接に置換形成するニッケル系素地上への置換スズメッキ方法である。【選択図】  図１
2018204081.tif 000002
【特許請求の範囲】
【請求項１】
（Ｓ１）ニッケル系素地上に無電解銅メッキ浴を用いて銅皮膜を形成する工程と、
（Ｓ２）銅皮膜上に置換スズメッキ浴を用いてスズ皮膜を形成する工程とからなる置換スズメッキ方法において、
上記置換スズメッキ浴は可溶性第一スズ塩と酸又はその塩とイオウ系錯化剤とを含有し、
上記無電解銅メッキ工程（Ｓ１）で形成した銅皮膜の膜厚がＬ（Ｃｕ）であり、置換スズメッキ工程（Ｓ２）で形成しようとするスズ皮膜の膜厚がＬ（Ｓｎ）である場合、
次式（1）を満たすようにスズ皮膜の形成条件を設定することにより、
Ｌ（Ｃｕ）×１.１≦Ｌ（Ｓｎ）          …（1）
工程（Ｓ２）の置換反応で、ニッケル系素地上に形成された皮膜の銅が金属からイオンとして溶出してニッケル系素地上から消失するとともに、ニッケル系素地上に銅皮膜に代わってスズ皮膜が直接的に置換形成されることを特徴とするニッケル系素地上への置換スズメッキ方法。
【請求項２】
銅皮膜の膜厚Ｌ（Ｃｕ）が０.１〜４.５μｍの範囲に設定され、スズ皮膜の膜厚Ｌ（Ｓｎ）が０.２〜５.０μｍの範囲に設定され、且つ、膜厚Ｌ（Ｃｕ）と膜厚Ｌ（Ｓｎ）が上記（1）式を満たすことを特徴とする請求項１に記載のニッケル系基材上への置換スズメッキ方法。
【請求項３】
置換スズメッキ浴のイオウ系錯化剤がチオ尿素類であることを特徴とする請求項１又は２に記載のニッケル系素地上への置換スズメッキ方法。
【発明の詳細な説明】
【技術分野】
【０００１】
本発明は、ニッケル及びニッケル合金からなるニッケル系素地上への置換スズメッキ方法に関して、当該ニッケル系素地の表面に置換メッキ方法によりスズ皮膜を直接且つ円滑に形成できるもの を提供する。
【背景技術】
【０００２】
電子部品の分野では、銅材料の上にスズ皮膜を直接形成すると、次の問題がある。
（ａ）銅とスズの間で相互拡散が起こり、脆い金属間化合物（Ｃｕ3Ｓｎ及びＣｕ6Ｓｎ5）を形成されてしまう。
（ｂ）Ｃｕ6Ｓｎ5の影響で応力が生じて、ホイスカーが発生するリスクがある。
そこで、銅部品とスズ皮膜の間にニッケル系皮膜を介在させる手法がよく用いられる。具体的には、銅部品の上に電気ニッケル系メッキを行い、さらにその上に電気スズメッキを行うという手法であるが、回路が独立している部品やチップ部品では上記電気メッキ法は難しいので、無電解メッキ法を用いることになる。
即ち、銅回路→無電解ニッケル系メッキ→置換スズメッキという順序になるが、ニッケル系皮膜の表面上に置換スズメッキを直接行おうすると、ニッケル系皮膜の表面には酸化膜が生成されており、また、電極電位はニッケルよりスズの方が貴であるが、その電位差はごくわずかであるため、実際上、置換メッキ法によるスズ皮膜の形成はうまくいかない。
従って、通常は、ニッケル系皮膜の表面に無電解メッキで銅皮膜を薄付けしてから、スズ皮膜を置換メッキ法で形成し、中間層として形成した銅皮膜によりニッケル系皮膜とスズ皮膜の密着性を確保しているのが実情である。
しかしながら、この手法では、結局、中間に設けた銅皮膜と上層のスズ皮膜の間で、上記（ａ）〜（ｂ）の問題が生じることになる。
【０００３】
ニッケル系皮膜の上に銅皮膜を介してスズ皮膜を形成するメッキ手法を含む従来技術を挙げると、次の通りである。
（1）特許文献１
基材金属（＝銅）の表面上に無電解メッキで皮膜（＝スズ）を施すに際して、メッキ皮膜よりイオン化傾向が大きい金属（＝ニッケル）の皮膜を予め形成する無電解メッキ方法であり（請求項１〜２）、具体的な実施例１には、電気メッキで形成した銅層（３５μｍ）に、電気メッキ（ニッケル−ホウ素浴）でニッケル皮膜を形成した後、このニッケルメッキ皮膜（１μｍ）の上に置換メッキでスズ皮膜（１μｍ）を形成する方法が開示される（［００１７］〜［００２０］）。
上記置換スズメッキにおいて、置換スズ浴は可溶性スズ塩と塩酸を含み、メッキ温度は４０℃、メッキ時間は２分である（［００２０］）。
【０００４】
（2）特許文献２
金属、セラミックス、プラスチックなどの基材にニッケル−リン合金メッキを施し、次いで、銅又は銅−亜鉛メッキを施した後、スズメッキを施す皮膜形成方法であり（請求項２）、具体的な実施例１には、基材に無電解ニッケルメッキを施し、次いで、電気銅−亜鉛メッキを施した後、置換メッキ法によりスズ皮膜を施すことが開示され（［００１９］）、実施例２には、上記実施例１の無電解ニッケルメッキに代えて、電気ニッケルメッキを施すことが開示される（［００２０］）。
【０００５】
一方、上記ニッケル系皮膜上への銅皮膜を介したスズ皮膜の形成方法ではないが、銅皮膜上に置換メッキ法によりスズ皮膜を形成し、さらにニッケル皮膜を形成する方法として次の特許文献３があり、皮膜の形成順は異なるが、ニッケル系皮膜、銅皮膜、スズ皮膜の３層を形成する点で上記特許文献１〜２と共通する。
（3）特許文献３
銅線の表面に形成した銅皮膜の上に、置換メッキ法によりスズ皮膜を形成した後、このスズ皮膜の表面にニッケル皮膜を形成し、銅皮膜とスズ皮膜を熱拡散によりスズ−銅合金としてメッキ鋼線を製造することが開示される（請求項１〜３）。
【先行技術文献】
【特許文献】
【０００６】
【特許文献１】特開平０５−０５１５７５号公報
【特許文献２】特開平０８−２９６０５１号公報
【特許文献３】特開２０１４−０９８１８０号公報
【発明の概要】
【発明が解決しようとする課題】
【０００７】
上記特許文献１には、ニッケルの電着皮膜上に置換メッキ法によりスズ皮膜を形成することが開示されるが（［００１９］〜［００２０］）、冒述の通り、ニッケルとスズの間の置換反応では、両者の電極電位の差異はごくわずかであり、また、ニッケル表面には酸化ニッケル皮膜が生成し易いため、実際には、置換メッキによるスズ皮膜の形成は困難である（後述の比較例  参照）。
そこで、ニッケル系皮膜上にスズ皮膜を張るには、ニッケル系皮膜上に予め銅皮膜を形成した後、中間層としての銅皮膜を介してスズ皮膜を張ることになるが、この銅皮膜を挟む手法には前記（ａ）〜（ｂ）の問題があり、脆い金属間化合物やホイスカーが生成するリスクにより、ニッケル系皮膜上にスズ皮膜を安定的に形成することは容易でない。
【０００８】
本発明は、銅を挟む手法を採用することなく、ニッケル系素地に対する置換スズメッキ法の適用により、ニッケル系素地上に直接的にスズ皮膜を密着性良く形成することを技術的課題とする。
【課題を解決するための手段】
【０００９】
本発明者らは、先ず、ニッケル系皮膜上に銅皮膜を介してスズ皮膜を形成する従来方式を出発点とし、中間の銅皮膜は厚く形成する必要はないため、無電解メッキで薄く形成したうえで、この銅皮膜上にスズ皮膜を形成する置換メッキによる反応過程において、当該置換反応が進行して銅皮膜がスズ皮膜で漸次置き換わっていく場合、ニッケル系皮膜に対する上層の置換スズ皮膜の密着強度を鋭意検証した。
その結果、上記置換反応において、銅皮膜の全体がスズ皮膜で置き換わった時点で、スズ皮膜はニッケル系皮膜に対して強固な密着性を示すことを見い出し、本発明を完成した。
【００１０】
即ち、本発明１は、（Ｓ１）ニッケル系素地上に無電解銅メッキ浴を用いて銅皮膜を形成する工程と、
（Ｓ２）銅皮膜上に置換スズメッキ浴を用いてスズ皮膜を形成する工程とからなる置換スズメッキ方法において、
上記置換スズメッキ浴は可溶性第一スズ塩と酸又はその塩とイオウ系錯化剤とを含有し、
上記無電解銅メッキ工程（Ｓ１）で形成した銅皮膜の膜厚がＬ（Ｃｕ）であり、置換スズメッキ工程（Ｓ２）で形成しようとするスズ皮膜の膜厚がＬ（Ｓｎ）である場合、
次式（1）を満たすようにスズ皮膜の形成条件を設定することにより、
Ｌ（Ｃｕ）×１.１≦Ｌ（Ｓｎ）          …（1）
工程（Ｓ２）の置換反応で、ニッケル系素地上に形成された皮膜の銅が金属からイオンとして溶出してニッケル系素地上から消失するとともに、ニッケル系素地上に銅皮膜に代わってスズ皮膜が直接的に置換形成されることを特徴とするニッケル系素地上への置換スズメッキ方法である。
【００１１】
本発明２は、上記本発明１において、銅皮膜の膜厚Ｌ（Ｃｕ）が０.１〜４.５μｍの範囲に設定され、スズ皮膜の膜厚Ｌ（Ｓｎ）が０.２〜５.０μｍの範囲に設定され、且つ、膜厚Ｌ（Ｃｕ）と膜厚Ｌ（Ｓｎ）が上記（1）式を満たすことを特徴とするニッケル系基材上への置換スズメッキ方法である。
【００１２】
本発明３は、上記本発明１又は２において、置換スズメッキ浴のイオウ系錯化剤がチオ尿素類であることを特徴とするニッケル系基材上への置換スズメッキ方法である。
【発明の効果】
【００１３】
本発明では、ニッケル系素地上に無電解メッキで薄い銅皮膜を形成し、この銅皮膜上に置換スズメッキを行うことを基本として、無電解メッキにより形成された銅皮膜の膜厚の１.１倍以上に、置換メッキで形成しようとするスズ皮膜の膜厚を厚く設定して（即ち、膜厚の設定目標を厚くして）、いわば、銅皮膜とスズ皮膜の膜厚設計を制御することにより、ニッケル系素地に形成された銅皮膜を置換溶出させ、ニッケル系素地上にはスズ皮膜を直接的に形成させる。
この場合、上記置換反応過程においてニッケル系素地が外気に曝されることはなく、ニッケル系素地に酸化ニッケルの皮膜が生成することはないため、ニッケル系素地上にスズ皮膜を強固に密着形成できる。
また、ニッケル系素地上に銅皮膜を介してスズ皮膜を形成した場合には、上述のように、銅とスズの相互拡散により脆い金属間化合物が生成し、これらの皮膜の間で割れ易くなるうえ、ホイスカーが発生する弊害もあるが、本発明では、ニッケル系素地上にスズ皮膜を直接形成し、中間の銅皮膜をなくせるため、上記弊害も解消できる。
【００１４】
尚、上記特許文献１では、ニッケル皮膜上に置換スズメッキを行うことが開示されるが（［００１９］参照）、後述するように、当該特許文献１に準拠した比較例１を本発明の実施例の試験評価と対比することにより、本発明の実施例の優位性を明確にした。
【発明を実施するための形態】
【００１５】
本発明は、ニッケル系素地上に無電解メッキによる薄い銅皮膜を介して置換メッキによりスズ皮膜を形成する方法において、置換メッキで形成しようとするスズ皮膜の膜厚を上記銅皮膜の膜厚以上に厚く設定し、銅皮膜とスズ皮膜の膜厚設計を制御することで、ニッケル系素地上にスズ皮膜を直接的に形成する置換メッキ方法である。
【００１６】
本発明の置換スズメッキ方法は、
（Ｓ１）ニッケル系素地上に無電解銅メッキ浴を用いて銅皮膜を形成する工程と、
（Ｓ２）銅皮膜上に置換スズメッキ浴を用いてスズ皮膜を形成する工程からなる。
上記工程（Ｓ１）におけるニッケル系素地は、純ニッケル素地、又はニッケル−リン、ニッケル−ホウ素、４２合金（ニッケル−鉄合金）、ニッケル−コバルト合金、ニッケル−スズ合金、ニッケル−銅合金、ニッケル−モリブデン合金などの各種ニッケル合金系の素地をいう。
本発明の置換スズメッキの対象となるニッケル系素地は、銅板などの各種基材の上に形成されたニッケル系皮膜を初め、上記各種のニッケル系材質からなるニッケル系材料（即ち、基材自体がニッケル板などのニッケル系材料）を含む概念である。
例えば、基材にニッケル系皮膜を形成する場合、ワット浴、無光沢ニッケル浴、スルファミン酸浴などの公知の電気ニッケルメッキ浴、或は無電解ニッケルメッキ浴で基材にニッケル皮膜を形成すれば良い。
【００１７】
本発明のニッケル系素地への置換スズメッキ方法は、工程（Ｓ１）で形成した銅皮膜と、工程（Ｓ２）で形成しようとするスズ皮膜の膜厚設計を制御することに特徴がある。
即ち、無電解銅メッキ工程（Ｓ１）で形成した銅皮膜の膜厚がＬ（Ｃｕ）であり、置換スズメッキ工程（Ｓ２）で形成しようとするスズ皮膜の膜厚がＬ（Ｓｎ）である場合、
次式（1）を満たすようにスズ皮膜の形成条件を設定することを特徴とする。
Ｌ（Ｃｕ）×１.１≦Ｌ（Ｓｎ）          …（1）
この設定条件により、工程（Ｓ２）の置換反応で、ニッケル系素地上に形成された皮膜の銅が金属からイオンとして溶出してニッケル系素地上から消失するとともに、ニッケル系素地上に銅皮膜に代わってスズ皮膜が直接的に置換形成される。
この場合、工程（Ｓ１）で用いる無電解銅メッキ浴や工程（Ｓ２）で用いる置換スズメッキ浴の組成は後で順次説明する。
【００１８】
そこで、工程（Ｓ２）における置換反応のメカニズムを詳述する。
先ず、ニッケル系素地に形成された金属銅と置換スズメッキ浴に含まれる第一スズイオンの置換反応は下式の通りである。
この場合、銅の電極電位はスズより貴である（銅はスズよりイオン化傾向が小さい）が、置換スズメッキ浴に含まれるイオウ系錯化剤が銅に配位してスズとの間で電極電位を逆転させる作用をするため、下式の置換反応が進行する。
２Ｃｕ  →  ２Ｃｕ+   ＋  ２ｅ-
Ｓｕ2+    ＋    ２ｅ-  →  Ｓｎ↓
つまり、上式によれば、銅から供出された電子をスズイオンが受け取り、金属スズに還元されるが、形成しようとするスズ皮膜の目標膜厚Ｌ（Ｓｎ）を銅皮膜の膜厚Ｌ（Ｃｕ）より厚く設定するため、溶出を続けた銅皮膜が先に消失してしまい、銅から供出される電子がなくなった時点でスズの析出は停止する。
【００１９】
上記置換反応式では、２モルの銅が溶出し、１モルのスズがニッケル系素地上に析出するため、銅２モルとスズ１モルが等価ということになり、これを銅とスズの原子量（銅＝６３.５、スズ＝１１８.７）から重量換算すると、次式（2）に示すように、重量比では概ね１対１で置換することになる。
銅：スズ＝６３.５×２：１１８.７×１≒１：１          …（2）
このとき、銅とスズの各比重をみると、銅＝８.９２、スズ＝７.３０であり、比重は単位容積当たりの重量なので、銅とスズの容積比は、銅：スズ＝（１２７／８.９２）：（１１８.７／７.３０）＝１４.２：１６.３となり、皮膜の容積は皮膜の被覆面積と厚み（高さ）の積であり、ニッケル系素地に対する銅とスズの各皮膜の被覆面積が変わらないとすれば、皮膜の容積と厚みは概ね比例関係にあるため、溶出する銅の膜厚と析出するスズの膜厚の比率も上記容積比率と同様の関係となる。
従って、例えば、銅皮膜０.４４μｍが溶出した場合、下式（3）により０.５０μｍのスズ皮膜が析出することになる。
０.４４μｍ×（１６.３／１４.２）≒０.５０μｍ      …（3）
即ち、消失する銅皮膜と析出するスズ皮膜の膜厚同士はそれほど変わらないことが分かるが、精確には、消失する銅皮膜の膜厚に対する析出するスズ皮膜の膜厚の比率は下式（4）に示すように、概ね１.１倍となる。
０.５０／０.４４≒１.１            …（4）
銅皮膜の膜厚Ｌ（Ｃｕ）に対するスズ皮膜の膜厚Ｌ（Ｓｎ）の前記設定条件式（1）は、この結論に基づく。
以上のことから、本発明のように、形成しようとするスズ皮膜の目標膜厚Ｌ（Ｓｎ）を銅皮膜の膜厚Ｌ（Ｃｕ）の１.１倍以上に厚く設定して置換スズメッキをした場合、当初ニッケル系素地上に形成された銅皮膜は消失し、当該銅皮膜の膜厚Ｌ（Ｃｕ）とあまり変わらないが、少し厚めの膜厚Ｌ（Ｓｎ）のスズ皮膜が置換析出することになる。
【００２０】
一方、上記工程（Ｓ１）で用いる無電解銅メッキ浴の組成に特段の制限はなく、公知の銅メッキ浴を使用できる。
無電解銅メッキ浴は、基本的に可溶性銅塩と、還元剤と、錯化剤を含有し、或いは、さらに界面活性剤やｐＨ調整剤などの各種添加剤、又は酸を含有できる。
可溶性銅塩は、水溶液中で第一又は第二銅イオンを発生させる可溶性の塩であれば任意のものが使用でき、特段の制限はなく、難溶性塩をも排除しない。具体的には、硫酸銅、酸化銅、塩化銅、ピロリン酸銅、炭酸銅、或いは酢酸銅、シュウ酸銅及びクエン酸銅等のカルボン酸銅塩、又はメタンスルホン酸銅及びヒドロキシエタンスルホン酸銅等の有機スルホン酸銅塩などが挙げられ、硫酸銅、クエン酸銅、メタンスルホン酸銅が好ましい。
上記還元剤には、ホルムアルデヒド（ホルマリン水）を初め、次亜リン酸類、亜リン酸類、アミンボラン類、水素化ホウ素類、グリオキシル酸などが挙げられる。
上記錯化剤には、エチレンジアミン四酢酸（ＥＤＴＡ）、ジエチレントリアミン五酢酸（ＤＴＰＡ）、トリエチレンテトラミン六酢酸（ＴＴＨＡ）、ヒドロキシエチルエチレンジアミン三酢酸（ＨＥＤＴＡ）、ニトリロ三酢酸（ＮＴＡ）、イミノジ酢酸（ＩＤＡ）などのアミノカルボン酸類、エチレンジアミン、テトラメチレンジアミン、ヘキサメチレンジアミン、ジエチレントリアミン、テトラエチレンペンタミン、ペンタエチレンヘキサミンなどのポリアミン類、モノエタノールアミン、ジエタノールアミン、トリエタノールアミンなどのアミノアルコール類、クエン酸、酒石酸、乳酸、リンゴ酸などのオキシカルボン酸類、チオグリコール酸、ジピリジル、グリシンなどが挙げられる。
無電解銅メッキ浴のベース成分として有機酸及び無機酸、或いはその塩を含有しても良い。上記無機酸には、硫酸、ピロリン酸、ホウフッ酸などが挙げられる。また、有機酸には、グリコール酸や酒石酸等のオキシカルボン酸、メタンスルホン酸や２―ヒドロキシエタンスルホン酸等の有機スルホン酸などが挙げられる。
【００２１】
無電解銅メッキは、従来と同様に処理すれば良く、特段の制約はない。無電解銅メッキ浴の浴温は一般に１５〜７０℃、好ましくは２０〜６０℃である。
銅メッキ浴の撹拌では、空気撹拌、急速液流撹拌、撹拌羽根等による機械撹拌等を使用することができる。
次工程（Ｓ２）において、無電解銅メッキで形成された銅皮膜は置換スズメッキ浴の接触により、スズとの置換反応を受けることになるため、工程（Ｓ１）の銅皮膜は厚く形成する必要はなく薄付けで充分であり、その膜厚は０.１〜４.５μｍ、好ましくは０.４５〜３.０μｍである。
【００２２】
次いで、上記工程（Ｓ２）で用いる置換スズメッキ浴は、 （Ａ）可溶性第一スズ塩と、（Ｂ) 酸又はその塩と、（Ｃ）イオウ系錯化剤を必須成分とする。
上記可溶性第一スズ塩（Ａ） としては、硫酸第一スズ、酢酸第一スズ、ホウフッ化第一スズ、スルファミン酸第一スズ、ピロリン酸第一スズ、グルコン酸第一スズ、酒石酸第一スズ、酸化第一スズ、メタンスルホン酸第一スズ、２−ヒドロキシエタンスルホン酸第一スズ、２−ヒドロキシプロパンスルホン酸第一スズなどで挙げられる。
上記可溶性塩は単用又は併用でき、メッキ浴に対する含有量は金属として０.１〜３００ｇ／Ｌ、好ましくは５〜１５０ｇ／Ｌである。
【００２３】
上記成分（Ｂ）としては、アルカンスルホン酸、アルカノールスルホン酸、芳香族スルホン酸等の有機スルホン酸、或いは脂肪族カルボン酸などの有機酸、ホウフッ化水素酸、ケイフッ化水素酸、スルファミン酸、硫酸、硝酸などの無機酸、又はこれらの塩が挙げられる。上記塩はアルカリ金属又はアルカリ土類金属の塩、アンモニウム塩、アミン塩、スルホン酸塩などである。
上記無機酸、有機酸又はその塩は単用又は併用でき、メッキ浴に対する含有量は０.１〜１２モル／Ｌであり、好ましくは０.２〜３.０モル／Ｌである。
【００２４】
上記有機酸のうち、アルカンスルホン酸としては、化学式ＣnＨ2n+1ＳＯ3Ｈ(例えば、ｎ＝１〜５、好ましくは１〜３)で示されるものが使用でき、具体的には、メタンスルホン酸、エタンスルホン酸、１―プロパンスルホン酸、２―プロパンスルホン酸、１―ブタンスルホン酸、２―ブタンスルホン酸、ペンタンスルホン酸などの外、ヘキサンスルホン酸、デカンスルホン酸、ドデカンスルホン酸などが挙げられる。
【００２５】
上記アルカノールスルホン酸としては、化学式ＣmＨ2m+1-ＣＨ(ＯＨ)-ＣpＨ2p-ＳＯ3Ｈ(例えば、ｍ＝０〜６、ｐ＝１〜５)で示されるものが使用でき、具体的には、２―ヒドロキシエタン―１―スルホン酸、２―ヒドロキシプロパン―１―スルホン酸、２―ヒドロキシブタン―１―スルホン酸、２―ヒドロキシペンタン―１―スルホン酸などの外、１―ヒドロキシプロパン―２―スルホン酸、３―ヒドロキシプロパン―１―スルホン酸、４―ヒドロキシブタン―１―スルホン酸、２―ヒドロキシヘキサン―１―スルホン酸、２―ヒドロキシデカン―１―スルホン酸、２―ヒドロキシドデカン―１―スルホン酸などが挙げられる。
【００２６】
上記芳香族スルホン酸は、基本的にはベンゼンスルホン酸、アルキルベンゼンスルホン酸、フェノールスルホン酸、ナフタレンスルホン酸、アルキルナフタレンスルホン酸などであって、具体的には、１−ナフタレンスルホン酸、２―ナフタレンスルホン酸、トルエンスルホン酸、キシレンスルホン酸、ｐ―フェノールスルホン酸、クレゾールスルホン酸、スルホサリチル酸、ニトロベンゼンスルホン酸、スルホ安息香酸、ジフェニルアミン―４―スルホン酸などが挙げられる。
【００２７】
上記脂肪族カルボン酸としては、例えば、酢酸、プロピオン酸、酪酸、クエン酸、酒石酸、グルコン酸、スルホコハク酸、トリフルオロ酢酸などが挙げられる。
【００２８】
上述の通り、置換メッキ工程（Ｓ２）で用いる置換スズメッキ浴にはイオウ系錯化剤（Ｃ）が必要である。
銅の電極電位はスズより貴であるため（イオン化傾向が小さいため）、置換スズメッキ浴には、銅に配位してスズとの間で電極電位を逆転させる作用をする錯化剤が必要である。ちなみに、冒述の特許文献１では、ニッケル皮膜上にスズ皮膜を置換メッキ法で形成することを目的とし、スズの電極電位はニッケルより貴であるため、当該文献１の置換スズメッキ浴には錯化剤は含まれない（［００１９］参照）。
上記イオウ系錯化剤にはチオ尿素類が適している。
上記チオ尿素類はチオ尿素、並びにチオ尿素誘導体をいう。チオ尿素誘導体には、１,３−ジメチルチオ尿素、トリメチルチオ尿素、ジエチルチオ尿素、Ｎ,Ｎ′−ジイソプロピルチオ尿素、アリルチオ尿素、アセチルチオ尿素、エチレンチオ尿素、１,３−ジフェニルチオ尿素、二酸化チオ尿素、チオセミカルバジドなどが挙げられる。
また、イオウ系錯化剤としては、ＤＴＯＤ（ジチアオクタンジオール、例えば、３,６−ジチアオクタン−１,８−ジオール）、ＤＴＤＤ（ジチアデカンジオール、例えば、４,７−ジチアデカン−１,１０−ジオール）、チオグリコール酸、チオジグリコール酸、チオグリコール、チオジグリコールなども有効である。
上記イオウ系錯化剤は単用又は併用でき、メッキ浴に対する含有量は０.３〜５.０モル／Ｌであり、好ましくは０.５〜３.０モル／Ｌである。
【００２９】
上記工程（Ｓ２）で用いる置換スズメッキ浴には、界面活性剤を初め、光沢剤、半光沢剤、平滑剤、酸化防止剤、ｐＨ調整剤などの各種添加剤を含有することができる。
上記界面活性剤には通常のノニオン系、アニオン系、両性、或はカチオン系などの各種界面活性剤が挙げられ、メッキ皮膜の外観、緻密性、平滑性、密着性などの改善に寄与する。
上記アニオン系界面活性剤としては、アルキル硫酸塩、ポリオキシエチレンアルキルエーテル硫酸塩、ポリオキシエチレンアルキルフェニルエーテル硫酸塩、アルキルベンゼンスルホン酸塩、アルキルナフタレンスルホン酸塩などが挙げられる。カチオン系界面活性剤としては、モノ〜トリアルキルアミン塩、ジメチルジアルキルアンモニウム塩、トリメチルアルキルアンモニウム塩などが挙げられる。ノニオン系界面活性剤としては、Ｃ１〜Ｃ２０アルカノール、フェノール、ナフトール、ビスフェノール類、Ｃ１〜Ｃ２５アルキルフェノール、アリールアルキルフェノール、Ｃ１〜Ｃ２５アルキルナフトール、Ｃ１〜Ｃ２５アルコキシルリン酸(塩)、ソルビタンエステル、ポリアルキレングリコール、Ｃ１〜Ｃ２２脂肪族アミドなどにエチレンオキシド(ＥＯ)及び／又はプロピレンオキシド(ＰＯ)を２〜３００モル付加縮合させたものなどが挙げられる。両性界面活性剤としては、カルボキシベタイン、イミダゾリンベタイン、スルホベタイン、アミノカルボン酸などが挙げられる。
【００３０】
上記光沢剤、半光沢剤としては、ベンズアルデヒド、ｏ−クロロベンズアルデヒド、２,４,６−トリクロロベンズアルデヒド、ｍ−クロロベンズアルデヒド、ｐ−ニトロベンズアルデヒド、ｐ−ヒドロキシベンズアルデヒド、フルフラール、１−ナフトアルデヒド、２−ナフトアルデヒド、２−ヒドロキシ−１−ナフトアルデヒド、３−アセナフトアルデヒド、ベンジリデンアセトン、ピリジデンアセトン、フルフリルデンアセトン、シンナムアルデヒド、アニスアルデヒド、サリチルアルデヒド、クロトンアルデヒド、アクロレイン、グルタルアルデヒド、パラアルデヒド、バニリンなどの各種アルデヒド、トリアジン、イミダゾール、インドール、キノリン、２−ビニルピリジン、アニリン、フェナントロリン、ネオクプロイン、ピコリン酸、チオ尿素類、Ｎ―(３―ヒドロキシブチリデン)―ｐ―スルファニル酸、Ｎ―ブチリデンスルファニル酸、Ｎ―シンナモイリデンスルファニル酸、２,４―ジアミノ―６―(２′―メチルイミダゾリル(１′))エチル―１,３,５―トリアジン、２,４―ジアミノ―６―(２′―エチル―４―メチルイミダゾリル(１′))エチル―１,３,５―トリアジン、２,４―ジアミノ―６―(２′―ウンデシルイミダゾリル(１′))エチル―１,３,５―トリアジン、サリチル酸フェニル、或は、ベンゾチアゾール、２−メルカトプトベンゾチアゾール、２―メチルベンゾチアゾール、２―アミノベンゾチアゾール、２―アミノ―６―メトキシベンゾチアゾール、２―メチル―５―クロロベンゾチアゾール、２―ヒドロキシベンゾチアゾール、２―アミノ―６―メチルベンゾチアゾール、２―クロロベンゾチアゾール、２,５―ジメチルベンゾチアゾール、５―ヒドロキシ―２―メチルベンゾチアゾール等のベンゾチアゾール類などが挙げられる。
【００３１】
上記平滑剤としては、β−ナフトール、β−ナフトール−６−スルホン酸、β−ナフタレンスルホン酸、ｍ−クロロベンズアルデヒド、ｐ−ニトロベンズアルデヒド、ｐ−ヒドロキシベンズアルデヒド、(ｏ−、ｐ−)メトキシベンズアルデヒド、バニリン、(２,４−、２,６−)ジクロロベンズアルデヒド、(ｏ−、ｐ−)クロロベンズアルデヒド、１−ナフトアルデヒド、２−ナフトアルデヒド、２(４)−ヒドロキシ−１−ナフトアルデヒド、２(４)−クロロ−１−ナフトアルデヒド、２(３)−チオフェンカルボキシアルデヒド、２(３)−フルアルデヒド、３−インドールカルボキシアルデヒド、サリチルアルデヒド、ｏ−フタルアルデヒド、ホルムアルデヒド、アセトアルデヒド、パラアルデヒド、ブチルアルデヒド、イソブチルアルデヒド、プロピオンアルデヒド、ｎ−バレルアルデヒド、アクロレイン、クロトンアルデヒド、グリオキサール、アルドール、スクシンジアルデヒド、カプロンアルデヒド、イソバレルアルデヒド、アリルアルデヒド、グルタルアルデヒド、１−ベンジリデン−７−ヘプタナール、２,４−ヘキサジエナール、シンナムアルデヒド、ベンジルクロトンアルデヒド、アミン−アルデヒド縮合物、酸化メシチル、イソホロン、ジアセチル、ヘキサンジオン−３,４、アセチルアセトン、３−クロロベンジリデンアセトン、ｓｕｂ.ピリジリデンアセトン、ｓｕｂ.フルフリジンアセトン、ｓｕｂ.テニリデンアセトン、４−(１−ナフチル)−３−ブテン−２−オン、４−(２−フリル)−３−ブテン−２−オン、４−(２−チオフェニル)−３−ブテン−２−オン、クルクミン、ベンジリデンアセチルアセトン、ベンザルアセトン、アセトフェノン、(２,４−、３,４−)ジクロロアセトフェノン、ベンジリデンアセトフェノン、２−シンナミルチオフェン、２−(ω−ベンゾイル)ビニルフラン、ビニルフェニルケトン、アクリル酸、メタクリル酸、エタクリル酸、アクリル酸エチル、メタクリル酸メチル、メタクリル酸ブチル、クロトン酸、プロピレン−１,３−ジカルボン酸、ケイ皮酸、(ｏ−、ｍ−、ｐ−)トルイジン、(ｏ−、ｐ−)アミノアニリン、アニリン、(ｏ−、ｐ−)クロロアニリン、(２,５−、３,４−)クロロメチルアニリン、Ｎ−モノメチルアニリン、４,４′−ジアミノジフェニルメタン、Ｎ−フェニル−(α−、β−)ナフチルアミン、メチルベンズトリアゾール、１,２,３−トリアジン、１,２,４−トリアジン、１,３,５−トリアジン、１,２,３−ベンズトリアジン、イミダゾール、２−ビニルピリジン、インドール、キノリン、モノエタノールアミンとｏ−バニリンの反応物、ポリビニルアルコール、カテコール、ハイドロキノン、レゾルシン、ポリエチレンイミン、エチレンジアミンテトラ酢酸二ナトリウム、ポリビニルピロリドンなどが挙げられる。
また、ゼラチン、ポリペプトン、Ｎ-(３-ヒドロキシブチリデン)-ｐ-スルファニル酸、Ｎ-ブチリデンスルファニル酸、Ｎ-シンナモイリデンスルファニル酸、２,４-ジアミノ-６-(２′-メチルイミダゾリル(１′))エチル-１,３,５-トリアジン、２,４-ジアミノ-６-(２′-エチル-４-メチルイミダゾリル(１′))エチル-１,３,５-トリアジン、２,４-ジアミノ-６-(２′-ウンデシルイミダゾリル(１′))エチル-１,３,５-トリアジン、サリチル酸フェニル、或は、ベンゾチアゾール類も平滑剤として有効である。
上記ベンゾチアゾール類としては、ベンゾチアゾール、２-メチルベンゾチアゾール、２-メルカプトベンゾチアゾール、２-(メチルメルカプト)ベンゾチアゾール、２-アミノベンゾチアゾール、２-アミノ-６-メトキシベンゾチアゾール、２-メチル-５-クロロベンゾチアゾール、２-ヒドロキシベンゾチアゾール、２-アミノ-６-メチルベンゾチアゾール、２-クロロベンゾチアゾール、２,５-ジメチルベンゾチアゾール、６-ニトロ-２-メルカプトベンゾチアゾール、５-ヒドロキシ-２-メチルベンゾチアゾール、２-ベンゾチアゾールチオ酢酸などが挙げられる。
【００３２】
上記ｐＨ調整剤はメッキ浴のｐＨを調整するためのもので、例えば、中性スズメッキ浴では重要である。具体的には、塩酸、硫酸等の各種の無機酸、ギ酸、酢酸、プロピオン酸等のモノカルボン酸類、ホウ酸類、リン酸類、シュウ酸、コハク酸等のジカルボン酸類、乳酸、酒石酸等のオキシカルボン酸類などの有機酸、或は、アンモニア水、水酸化カリウム、水酸化ナトリウム、有機アミン塩等の各種の塩基などを使用する。
【００３３】
上記酸化防止剤は、可溶性第一スズ塩の第二スズ塩への酸化を防止する目的で含有され、次亜リン酸類、アスコルビン酸又はその塩、ハイドロキノン、カテコール、レゾルシン、フロログルシン、ヒドラジン、クレゾールスルホン酸、フェノールスルホン酸、カテコールスルホン酸、ハイドロキノンスルホン酸、ナフトールスルホン酸、或いはこれらの塩などが挙げられる。
【００３４】
置換スズメッキは、従来と同様に処理すれば良く、特段の制約はない。置換スズメッキ浴の浴温は一般に１５〜７０℃、好ましくは２０〜６０℃である。
スズメッキ浴の撹拌では、空気撹拌、急速液流撹拌、撹拌羽根等による機械撹拌等を使用することができる。
置換メッキ工程（Ｓ２）で形成するスズ皮膜の膜厚は０.２〜５.０μｍ、好ましくは０.５〜３.５μｍである。
但し、この場合、工程（Ｓ２）は銅皮膜上への置換スズメッキであるため、無電解メッキ工程（Ｓ１）で形成した銅皮膜の膜厚Ｌ（Ｃｕ）と置換メッキ工程（Ｓ２）で膜厚目標に設定したスズ皮膜の膜厚Ｌ（Ｓｎ）は前記（1）式に示すように、Ｌ（ｕ）×１.１≦Ｌ（Ｓｎ）の条件を満たす必要がある。
【実施例】
【００３５】
以下、本発明のニッケル系素地の表面に無電解銅皮膜を形成し、銅皮膜上に置換スズメッキを施して、ニッケル系素地上に直接的に置換スズ皮膜を形成することを目的とした実施例、各実施例で得られたニッケル系素地上の析出皮膜の解析評価試験例、各実施例で得られた置換スズ皮膜のニッケル系素地に対する密着性の評価試験例を順次説明する。
尚、本発明は下記の実施例、製造例、試験例に拘束されるものではなく、本発明の技術的思想の範囲内で任意の変形をなし得ることは勿論である。
【００３６】
《ニッケル系素地上への置換スズメッキ方法の実施例》
下記の実施例１〜６のうち、実施例１は純ニッケル板をニッケル系素地として、当該ニッケル板上に無電解銅メッキ皮膜を形成した後、所定の膜厚制御により銅皮膜上に置換メッキ法でスズ皮膜をニッケル板上に直接的に置換形成した例である。
実施例２〜６は上記実施例１を基本としたもので、実施例２はニッケル板に代えて、ニッケル板上に張った無電解ニッケル−リン皮膜をニッケル系素地とした例、実施例３はニッケル板上に張ったニッケル−ホウ素の電着皮膜をニッケル系素地とした例である。
実施例４は実施例１の置換スズメッキ浴のイオウ系錯化剤をチオ尿素からチオ尿素誘導体に変更した例である。
実施例５は実施例１の置換スズメッキ浴の組成を基本として、主に第一スズイオンの酸化防止を目的として次亜リン酸塩を含む例である。
実施例６はニッケル素地に形成した銅皮膜の膜厚Ｌ（Ｃｕ）を実施例１より薄く、適正範囲の下限に近い０.７μｍに設定するとともに、形成しようとするスズ皮膜の膜厚Ｌ（Ｓｎ）を１.０μｍに設定したものである。
【００３７】
一方、下記の比較例１〜２のうち、比較例１は冒述の特許文献１に準拠した例であり、本発明のようにニッケル系素地上に銅皮膜を張り、当該銅皮膜をスズ皮膜で置換形成する手法とは異なり、銅皮膜を介在させることなく、ニッケル系素地上に直接的に置換スズメッキを施すことを目的としたものである。
比較例２は本発明の実施例と同様にニッケル系素地上に銅皮膜を張り、当該銅皮膜上にスズ皮膜を置換形成した例であるが、スズの目標膜厚Ｌ（Ｓｎ）を銅の形成膜厚Ｌ（Ｃｕ）より薄く設計し、Ｌ（Ｃｕ）＞Ｌ（Ｓｎ）を満たすように条件付けた例である。
【００３８】
（1）実施例１
（Ｓ０）ニッケル系素地の選択工程
純ニッケル板を用意し、当該ニッケル板をニッケル系素地とした。
（Ｓ１）無電解銅メッキ工程
次の組成で無電解銅メッキ浴を建浴し、下記のメッキ条件で上記（Ｓ０）のニッケル板上に銅皮膜を形成した。
［無電解銅メッキ浴］
硫酸銅五水和物（Ｃｕ2+として）              ２.５ｇ／Ｌ
エチレンジアミン四酢酸四ナトリウム        ３０.０ｇ／Ｌ
ホルムアルデヒド                            ２.５ｇ／Ｌ
モノエタノールアミン                        ２.０ｇ／Ｌ
α,α′−ジピリジル                          ５０ｐｐｍ
純水                                               残余
ｐＨ（２０℃）                                  １２.８
［無電解銅メッキ条件］
浴温：７０℃
メッキ時間：２０分
設定膜厚：１.５μｍ
（Ｓ２）置換スズメッキ工程
次の組成で置換スズメッキ浴を建浴し、下記のメッキ条件で上記工程（Ｓ１）で形成した銅皮膜上にスズ皮膜を置換形成した。尚、置換スズメッキ浴には、第一スズイオンの酸化防止と皮膜の緻密化を目的に次亜リン酸塩を含有した。
［置換スズメッキ浴］
メタンスルホン酸スズ（Ｓｎ2+として）        １５.０ｇ／Ｌ
メタンスルホン酸                          ２００.０ｇ／Ｌ
チオ尿素                                  １５０.０ｇ／Ｌ
ポリオキシエチレンスチレン化
−フェニルエーテル(EO５モル)    ５.０ｇ／Ｌ
［置換スズメッキ条件］
浴温：７０℃
メッキ時間：３０分
目標設定膜厚：１.７μｍ
【００３９】
（2）実施例２
（Ｓ０）ニッケル系素地の選択工程
次の組成で無電解ニッケル−リンメッキ浴を建浴し、下記のメッキ条件でニッケル板上にニッケル−リン皮膜を形成し、当該皮膜をニッケル系素地とした。
［無電解ニッケル−リンメッキ浴］
硫酸ニッケル六水和物（Ｎｉ2+として）        ５.５ｇ／Ｌ
次亜リン酸ナトリウム一水和物              ２５.０ｇ／Ｌ
コハク酸                                  ２５.０ｇ／Ｌ
リンゴ酸                                  ２５.０ｇ／Ｌ
純水                                               残余
ｐＨ（２０℃）                                    ４.５
［無電解ニッケル−リンメッキ条件］
浴温：９０℃
メッキ時間：３０分
設定膜厚：７.０μｍ
（Ｓ１）無電解銅メッキ工程
無電解銅メッキ浴の組成とメッキ条件は上記実施例１と同様に設定した。
従って、銅皮膜の設定膜厚は１.５μｍとした。
（Ｓ２）置換スズメッキ工程
置換スズメッキ浴の組成とメッキ条件は上記実施例１と同様に設定した。
従って、スズ皮膜の目標設定膜厚は１.７μｍとした。
【００４０】
（3）実施例３
（Ｓ０）ニッケル系素地の選択工程
次の組成で電気ニッケルメッキ浴（ワット浴）を建浴し、下記のメッキ条件でニッケル板上にニッケルの電着皮膜を形成し、当該皮膜をニッケル系素地とした。
［ワット浴］
硫酸ニッケル（Ｎｉ2+として）               ２４０ｇ／Ｌ
塩化ニッケル（Ｎｉ2+として）                 ４５ｇ／Ｌ
ホウ酸                                       ３０ｇ／Ｌ
ｐＨ                                              ５.０
［電気ニッケルメッキ条件］
浴温：５０℃
メッキ時間：１０分
電流密度：４Ａ／ｄｍ2
設定膜厚：８.０μｍ
（Ｓ１）無電解銅メッキ工程
無電解銅メッキ浴の組成とメッキ条件は上記実施例１と同様に設定した。
従って、銅皮膜の設定膜厚は１.５μｍとした。
（Ｓ２）置換スズメッキ工程
置換スズメッキ浴の組成とメッキ条件は上記実施例１と同様に設定した。
従って、スズ皮膜の目標設定膜厚は１.７μｍとした。
【００４１】
（4）実施例４
（Ｓ０）ニッケル系素地の選択工程
上記実施例１と同様に、ニッケル板をニッケル系素地とした。
（Ｓ１）無電解銅メッキ工程
無電解銅メッキ浴の組成は上記実施例１と同様に設定した。
従って、銅皮膜の設定膜厚は１.５μｍとした。
（Ｓ２）置換スズメッキ工程
次の組成で置換スズメッキ浴を建浴し、下記のメッキ条件で上記工程（Ｓ１）で形成した銅皮膜上にスズ皮膜を置換形成した。当該置換メッキ浴には、銅の錯化剤としてチオ尿素誘導体を用いた。
［置換スズメッキ浴］
メタンスルホン酸スズ（Ｓｎ2+として）        １５.０ｇ／Ｌ
メタンスルホン酸                          ２００.０ｇ／Ｌ
エチレンチオ尿素                          １５０.０ｇ／Ｌ
ポリオキシエチレンスチレン化
−フェニルエーテル(EO５モル)    ５.０ｇ／Ｌ
［置換スズメッキ条件］
浴温：７０℃
メッキ時間：３０分
目標設定膜厚：１.７μｍ
【００４２】
（5）実施例５
（Ｓ０）ニッケル系素地の選択工程
上記実施例１と同様に、ニッケル板をニッケル系素地とした。
（Ｓ１）無電解銅メッキ工程
無電解銅メッキ浴の組成とメッキ条件は上記実施例１と同様に設定した。
従って、銅皮膜の設定膜厚は１.５μｍとした。
（Ｓ２）置換スズメッキ工程
次の組成で置換スズメッキ浴を建浴し、下記のメッキ条件で上記工程（Ｓ１）で形成した銅皮膜上にスズ皮膜を置換形成した。尚、当該置換メッキ浴には、上記実施例１とは異なり、第一スズイオンの酸化防止と皮膜粒子の緻密化を目的として、次亜リン酸塩を含む。
［置換スズメッキ浴］
メタンスルホン酸スズ（Ｓｎ2+として）        １５.０ｇ／Ｌ
メタンスルホン酸                          ２００.０ｇ／Ｌ
チオ尿素                                  １５０.０ｇ／Ｌ
次亜リン酸ナトリウム                      １００.０ｇ／Ｌ
ポリオキシエチレンスチレン化
−フェニルエーテル(EO５モル)    ５.０ｇ／Ｌ
［置換スズメッキ条件］
浴温：７０℃
メッキ時間：３０分
目標設定膜厚：１.７μｍ
【００４３】
（6）実施例６
（Ｓ０）ニッケル系素地の選択工程
実施例１と同様に、ニッケル板をニッケル系素地とした。
（Ｓ１）無電解銅メッキ工程
無電解銅メッキ浴の組成は上記実施例１と同様に設定した。また、メッキ条件は下記の通り設定した。
［無電解銅メッキ条件］
浴温：７０℃
メッキ時間：１０分
設定膜厚：０.７μｍ
（Ｓ２）置換スズメッキ工程
置換スズメッキ浴の組成は上記実施例１と同様に設定した。また、メッキ条件は下記の通り設定した。
［置換スズメッキ条件］
浴温：７０℃
メッキ時間：１０分
目標設定膜厚：１.０μｍ
【００４４】
（7）比較例１
（Ｓ０）ニッケル系素地の選択工程
実施例１と同様に、ニッケル板をニッケル系素地とした。
（Ｓ１）無電解銅メッキ工程
本比較例１では、ニッケル系素地上に直接的にスズ皮膜を形成することを目的とするため、無電解銅メッキ工程は省いた。
（Ｓ２）置換スズメッキ工程
次の組成で置換スズメッキ浴を建浴し、下記のメッキ条件で上記工程（Ｓ１）で形成したニッケル板上に置換スズメッキを試みた。
尚、使用する置換スズメッキ浴は、純粋な形態の置換メッキ浴が好ましいので、実施例１に示した還元作用のある次亜リン酸塩を含まず、また、銅の錯化剤であるチオ尿素も不要なので、冒述の特許文献１に準拠して、可溶性第一スズ塩と酸と界面活性剤のみを含むメッキ浴を建浴した。
また、メッキ条件は、特許文献１では浴温４０℃、メッキ時間２分になっているが（［００２０］）、本比較例１では、浴温を上げ、メッキ時間を長く設定した。
［置換スズメッキ浴］
メタンスルホン酸スズ（Ｓｎ2+として）        １５.０ｇ／Ｌ
メタンスルホン酸                          ２００.０ｇ／Ｌ
ポリオキシエチレンスチレン化
−フェニルエーテル(EO５モル)    ５.０ｇ／Ｌ
［置換スズメッキ条件］
浴温：６０℃
メッキ時間：２０分
置換スズメッキの結果、ニッケル板にスズ皮膜は析出しなかった。
【００４５】
（8）比較例２
本比較例２は、前述したように、銅の形成膜厚Ｌ（Ｃｕ）＞スズの目標膜厚Ｌ（Ｓｎ）を満たすように条件付けて、スズ皮膜の析出終了時点で銅皮膜が残存するように制御設計した例である。
（Ｓ０）ニッケル系素地の選択工程
実施例１と同様に、ニッケル板をニッケル系素地とした。
（Ｓ１）無電解銅メッキ工程
無電解銅メッキ浴の組成は上記実施例１と同様に設定した。また、メッキ条件は下記の通り設定した。
［無電解銅メッキ条件］
浴温：７０℃
メッキ時間：３０分
設定膜厚：１.７μｍ
（Ｓ２）置換スズメッキ工程
置換スズメッキ浴の組成は上記実施例１と同様に設定した。また、メッキ条件は下記の通り設定した。
［置換スズメッキ条件］
浴温：７０℃
メッキ時間：２０分
目標設定膜厚：１.５μｍ
【００４６】
《ニッケル系素地上の析出皮膜の元素解析評価試験例》
そこで、実施例１〜６及び比較例２で得られたニッケル素地上の析出皮膜について、ＥＤＸ表面解析法に基づいてニッケル系素地上に析出したスズ皮膜の表面から深さ方向に元素分析を行い、主に析出皮膜中の銅元素の検出の有無を調べた。但し、前述したように、比較例１ではニッケル素地上にスズ皮膜は析出しなかったので、当該ＥＤＸ表面解析は行わなかった。また、ＥＤＸ表面解析装置は、エネルギー分散型Ｘ線分析装置ＥＭＡＸ ＥＸ−２５０（堀場製作所製）を用いた。
【００４７】
《ニッケル系素地に対するスズ皮膜の密着性評価試験例》
実施例１〜６及び比較例２で得られたスズ皮膜について、JIS K5600クロスカット法に準じ、皮膜に２５マスの切れ込みを入れ、当該皮膜に張り付けた粘着テープを剥離した際に、２５マスのうちの剥離割合をもって、下記の基準で密着性の優劣を評価した。但し、前述したように、比較例１ではニッケル素地上にスズ皮膜は析出しなかったので、密着性試験は行わなかった。
○：２５マスのうち、全てが剥離しなかった。
△：２５マスのうち、１〜２４マスが剥離した。
×：２５マスの全てが剥離した。
【００４８】
《析出皮膜のＥＤＸ解析とスズ皮膜の密着性の各評価試験結果》
析出皮膜のＥＤＸ解析と密着性の各評価試験の結果は下表の通りである。
尚、下表の比較例１の「−−」は各評価試験を行わなかったことを示す。
ＥＤＸ解析     密着性                  ＥＤＸ解析      密着性
実施例１  銅を検出せず      ○        比較例１       −−          −−
実施例２  銅を検出せず      ○        比較例２    銅を検出した      ○
実施例３  銅を検出せず      ○
実施例４  銅を検出せず      ○
実施例５  銅を検出せず      ○
実施例６  銅を検出せず      ○
上記ＥＤＸ解析について、比較例２のＥＤＸスペクトルでは、図２に示すように、３.４４ｋｅＶ付近にスズのピークが認められる一方、８.０４ｋｅＶ付近に銅のピークも検出されたことから、銅皮膜の残存が確認された。これに対して、実施例１のＥＤＸスペクトルでは、図１に示すように、スズのピークが３.４４ｋｅＶ付近に認められたが、８.０４ｋｅＶ付近に銅のピークは検出されないことから、銅皮膜は残存せず、ニッケル系素地上にはスズ皮膜が直接的に置換析出していることが確認できた。
実施例２〜６の各ＥＤＸ解析も実施例１と同様であった。
【００４９】
《試験結果の総合評価》
ニッケル系素地上に直接に置換スズメッキ法を適用した比較例１では、スズ皮膜は析出しなかった。ニッケル系素地表面には酸化膜が形成され易く、また、ニッケルとスズの電極電位にはほとんど差異がないため、冒述したように、置換原理通りにはスズ皮膜は析出しないことが裏付けられた。しかも、比較例１では、前記特許文献１に記載された条件（［００２０］参照）より大幅に強化した析出促進し易い条件で置換メッキしたが、やはりスズ皮膜は析出しなかった点は重要である。
また、スズの目標膜厚Ｌ（Ｓｎ）を銅の形成膜厚Ｌ（Ｃｕ）より薄く設計した比較例２では、ニッケル系素地上には銅皮膜が残存し、ニッケル系素地／銅皮膜／スズ皮膜の３層になっていることがＥＤＸ解析で確認できるが、スズ皮膜の密着性は実施例１〜６と同じく良好であった（○の評価）。しかしながら、比較例２では、時間経過とともに、スズと銅の界面には相互拡散により金属間化合物が生成することが分かる（図３参照）。
これに対して、実施例１〜６はいずれも、ＥＤＸ解析から銅のピークは検出されず、ニッケル系素地上にはスズ皮膜が直接に置換析出していることが確認できた。即ち、スズ皮膜と銅皮膜の前記膜厚制御式（1）の条件を満たすように、ニッケル系素地上に形成した銅皮膜に置換スズメッキを施せば、銅皮膜は消失し、ニッケル系素地上にスズ皮膜を直接に置換析出できることが分かった。
【００５０】
この場合、実施例１〜６におけるニッケル系素地に対するスズ皮膜の密着性は良好（○の評価）であった。しかも、実施例１〜６の密着性は、ニッケル系素地上に銅皮膜を介してスズ皮膜を形成した比較例２の密着性と同じ強度であり、ニッケル系素地上に形成した銅皮膜に置換スズメッキを施して、銅皮膜が消失した後に置換生成したスズ皮膜はニッケル系素地表面に対して、銅皮膜を介してスズ張りした場合と同じ強度の密着性を担保できる点は重要である。
比較例２では、上記図３に示すように、時間経過に伴ってスズと銅の界面には相互拡散により金属間化合物が生成した。当該金属間化合物が生成すると、皮膜に曲げ負荷をかけた場合に割れ易くなる。これは、例えば、ペンチなどで機械的負荷をかけた場合に割れるというようなマクロ的な現象ではなく、銅とスズの界面に亀裂が生じて割れ易くなるというミクロ的な損傷現象を意味する。
実施例１〜６では金属間化合物の生成がないため、曲げに対する耐久性が大きく、比較例２で割れが生じるような曲げ負荷をかけても、割れることはなかった。
【００５１】
以下、実施例１〜６の試験結果を相互評価する。
先ず、実施例１〜３をみると、ニッケル系素地がニッケル板、無電解ニッケル皮膜、或はニッケルの電着皮膜に変わっても、また、純ニッケル材、ニッケル−ホウ素皮膜、ニッケル−リン皮膜に変わっても、これらの素地に対して同様の密着強度を示すことが分かる。
また、置換スズメッキ浴に含有される錯化剤をチオ尿素からチオ尿素誘導体に変更した実施例４の密着強度は、錯化剤にチオ尿素を用いた実施例１と変わらなかった。この点は、置換スズメッキ浴に酸化防止作用をする次亜リン酸類を含む実施例５の場合も同様であり、析出するスズ皮膜の密着強度は同じように担保された。
次いで、実施例６はニッケル素地に形成した銅皮膜の膜厚Ｌ（Ｃｕ）を実施例１より薄く、適正範囲の下限に近い０.７μｍに設定し、スズ皮膜の目標膜厚Ｌ（Ｓｎ）を１.０μｍに設定したものであるが、実施例１よりスズ皮膜を薄く制御設計した実施例６のスズ皮膜の密着強度は、実施例６よりスズ皮膜を厚く制御した実施例１と違いはなく、ニッケル系素地上への銅皮膜の消失とスズ皮膜の置換析出を行う場合、スズ皮膜は適正範囲内で薄く制御設計しても、ニッケル系素地への密着性は良好に担保されることが判断できる。
【図面の簡単な説明】
【００５２】
【図１】実施例１のＥＤＸスペクトルである。
【図２】比較例２のＥＤＸスペクトルである。
【図３】比較例２の銅皮膜とスズ皮膜の界面の電子顕微鏡写真であり、図３Ａは倍率5,000倍、図３Ｂは同じく倍率20,000倍の各写真である。
【図１】
2018204081.tif 000003
【図２】
2018204081.tif 000004
【図３】
2018204081.tif 000005